(57)【要約】      （修正有）【課題】耐荷重が大きく、耐水性、耐久性に優れる蓋材を提供すること、また、耐荷重が大きく、耐水性、耐久性に優れる蓋材を効率よく製造することができる蓋材の製造方法を提供する。【解決手段】フェノール樹脂および繊維体を含むコア１１層と、コア層１１の表面を覆うようにして設けられたポリエチレンを含む材料で構成されたポリエチレン層１２とを備える蓋材であることを特徴とする。コア層１１は、ガラス繊維を含むものを繊維体として含むものであるのが好ましい。コア層１１は、繊維体として、紙を含むものであるのが好ましい。ポリエチレン層１２は、発泡体で構成されたものであるのが好ましい。【選択図】図１
2017150245.tif 000002
【特許請求の範囲】
【請求項１】
フェノール樹脂および繊維体を含むコア層と、
前記コア層の表面を覆うようにして設けられたポリエチレンを含む材料で構成されたポリエチレン層とを備えることを特徴とする蓋材。
【請求項２】
蓋材は、マンホール蓋である請求項１に記載の蓋材。
【請求項３】
蓋材は、養生用敷板である請求項１に記載の蓋材。
【請求項４】
前記コア層は、ガラス繊維を含むものを前記繊維体として含むものである請求項１ないし３のいずれか１項に記載の蓋材。
【請求項５】
前記コア層は、前記繊維体として、紙を含むものである請求項１ないし４のいずれか１項に記載の蓋材。
【請求項６】
前記ポリエチレン層は、発泡体で構成されたものである請求項１ないし５のいずれか１項に記載の蓋材。
【請求項７】
前記ポリエチレン層の密度は、３０ｋｇ／ｍ２以上１２０ｋｇ／ｍ２以下である請求項１ないし６のいずれか１項に記載の蓋材。
【請求項８】
前記ポリエチレン層の比重は、０．５以上０．７以下である請求項１ないし７のいずれか１項に記載の蓋材。
【請求項９】
前記コア層の厚さは、４ｍｍ以上３０ｍｍ以下である請求項１ないし８のいずれか１項に記載の蓋材。
【請求項１０】
前記ポリエチレン層の厚さは、１．０ｍｍ以上７．０ｍｍ以下である請求項１ないし９のいずれか１項に記載の蓋材。
【請求項１１】
前記コア層の前記ポリエチレン層に接触する部位には、凹凸が設けられている請求項１ないし１０のいずれか１項に記載の蓋材。
【請求項１２】
前記コア層の前記ポリエチレン層に接触する部位における前記凹凸の最大高低差は、１０μｍ以上２００μｍ以下である請求項１１に記載の蓋材。
【請求項１３】
前記コア層の前記ポリエチレン層に接触する部位における表面粗さＲａは、５μｍ以上１００μｍ以下である請求項１ないし１２のいずれか１項に記載の蓋材。
【請求項１４】
フェノール樹脂および繊維体を含むコア材を用意するコア材用意工程と、
前記コア材に、ポリエチレンを含む材料で構成されたポリエチレン層を接合する接合工程とを有することを特徴とする蓋材の製造方法。
【請求項１５】
前記コア材は、未硬化の前記フェノール樹脂を前記繊維体に含浸させてその後硬化処理を施すことにより製造されたものである請求項１４に記載の蓋材の製造方法。
【請求項１６】
前記コア材は、前記フェノール樹脂を前記繊維体に含浸させてなる含浸体を複数重ね合わせて成る積層体である請求項１４または１５に記載の蓋材の製造方法。
【請求項１７】
前記ポリエチレン層は、前記コア材に対向する側の表面に凹凸が設けられたものである請求項１４ないし１６のいずれか１項に記載の蓋材の製造方法。
【発明の詳細な説明】
【技術分野】
【０００１】
本発明は、蓋材および蓋材の製造方法に関するものである。
【背景技術】
【０００２】
従来、マンホール蓋や、工事現場等で用いられる養生用敷板等の蓋材としては、鋳鉄等の金属材料で構成されたものが広く用いられてきた。
【０００３】
しかしながら、金属材料は、一般に、比重が大きく、取扱いに不便である。また、輸送コスト等の観点からも好ましくない。
【０００４】
このような問題を解決する目的で、強化プラスチック製のマンホール蓋が提案されている（例えば、特許文献１参照）。
【０００５】
しかしながら、このようなマンホール蓋は、耐水性、耐久性が低いという問題があった。
【先行技術文献】
【特許文献】
【０００６】
【特許文献１】特許第３０２５４５１号公報
【発明の概要】
【発明が解決しようとする課題】
【０００７】
本発明の目的は、耐荷重が大きく、耐水性、耐久性に優れる蓋材を提供すること、また、耐荷重が大きく、耐水性、耐久性に優れる蓋材を効率よく製造することができる蓋材の製造方法を提供することにある。
【課題を解決するための手段】
【０００８】
このような目的は、下記（１）〜（１７）の本発明により達成される。
（１）  フェノール樹脂および繊維体を含むコア層と、
前記コア層の表面を覆うようにして設けられたポリエチレンを含む材料で構成されたポリエチレン層とを備えることを特徴とする蓋材。
【０００９】
（２）  蓋材は、マンホール蓋である上記（１）に記載の蓋材。
（３）  蓋材は、養生用敷板である上記（１）に記載の蓋材。
【００１０】
（４）  前記コア層は、ガラス繊維を含むものを前記繊維体として含むものである上記（１）ないし（３）のいずれかに記載の蓋材。
【００１１】
（５）  前記コア層は、前記繊維体として、紙を含むものである上記（１）ないし（４）のいずれかに記載の蓋材。
【００１２】
（６）  前記ポリエチレン層は、発泡体で構成されたものである上記（１）ないし（５）のいずれかに記載の蓋材。
【００１３】
（７）  前記ポリエチレン層の密度は、３０ｋｇ／ｍ２以上１２０ｋｇ／ｍ２以下である上記（１）ないし（６）のいずれかに記載の蓋材。
【００１４】
（８）  前記ポリエチレン層の比重は、０．５以上０．７以下である上記（１）ないし（７）のいずれかに記載の蓋材。
【００１５】
（９）  前記コア層の厚さは、４ｍｍ以上３０ｍｍ以下である上記（１）ないし（８）のいずれかに記載の蓋材。
【００１６】
（１０）  前記ポリエチレン層の厚さは、１．０ｍｍ以上７．０ｍｍ以下である上記（１）ないし（９）のいずれかに記載の蓋材。
【００１７】
（１１）  前記コア層の前記ポリエチレン層に接触する部位には、凹凸が設けられている上記（１）ないし（１０）のいずれかに記載の蓋材。
【００１８】
（１２）  前記コア層の前記ポリエチレン層に接触する部位における前記凹凸の最大高低差は、１０μｍ以上２００μｍ以下である上記（１１）に記載の蓋材。
【００１９】
（１３）  前記コア層の前記ポリエチレン層に接触する部位における表面粗さＲａは、５μｍ以上１００μｍ以下である上記（１）ないし（１２）のいずれかに記載の蓋材。
【００２０】
（１４）  フェノール樹脂および繊維体を含むコア材を用意するコア材用意工程と、
前記コア材に、ポリエチレンを含む材料で構成されたポリエチレン層を接合する接合工程とを有することを特徴とする蓋材の製造方法。
【００２１】
（１５）  前記コア材は、未硬化の前記フェノール樹脂を前記繊維体に含浸させてその後硬化処理を施すことにより製造されたものである上記（１４）に記載の蓋材の製造方法。
【００２２】
（１６）  前記コア材は、前記フェノール樹脂を前記繊維体に含浸させてなる含浸体を複数重ね合わせて成る積層体である上記（１４）または（１５）に記載の蓋材の製造方法。
【００２３】
（１７）  前記ポリエチレン層は、前記コア材に対向する側の表面に凹凸が設けられたものである上記（１４）ないし（１６）のいずれかに記載の蓋材の製造方法。
【発明の効果】
【００２４】
本発明によれば、耐荷重が大きく、耐水性、耐久性に優れる蓋材を提供すること、また、耐荷重が大きく、耐水性、耐久性に優れる蓋材を効率よく製造することができる蓋材の製造方法を提供することができる。
【図面の簡単な説明】
【００２５】
【図１】本発明の蓋材の好適な実施形態を模式的に示す断面図である。
【図２】本発明の蓋材の製造方法の好適な実施形態を模式的に示す断面図である。
【図３】本発明の蓋材を適用したマンホール蓋の好適な実施形態を模式的に示す縦断面図である。
【発明を実施するための形態】
【００２６】
以下、本発明の蓋材、および、蓋材の製造方法について、添付図面に示す好適な実施形態に基づいて詳細に説明する。
【００２７】
まず、本発明の蓋材について説明する。
＜＜蓋材＞＞
図１は、本発明の蓋材の好適な実施形態を模式的に示す断面図である。
【００２８】
図１に示すように、蓋材１００は、コア層１１と、コア層１１の表面を覆うようにして設けられたポリエチレン層１２とを備えている。
【００２９】
そして、コア層１１は、フェノール樹脂と繊維体とを含む材料で構成されたものであり、ポリエチレン層１２は、ポリエチレンを含む材料で構成されたものである。
【００３０】
このような構成により、蓋材１００は、耐荷重が大きく、耐水性、耐久性に優れたものとなる。そして、蓋材に荷重が加わった際における蓋材の割れや過剰な反り等が効果的に防止され、長期間にわたって蓋材としての機能を安定的に発揮することができる。また、耐水性に優れることから、水に接触して用いられる部材や、湿度の高い環境下において用いられる部材にも好適に適用することができる。また、蓋材１００を燃焼した際の燃焼ガスの無毒性、蓋材１００の耐食性（耐酸性）等を優れたものとすることができる。また、蓋材１００を低コストで製造することができ、コストパフォーマンスにも優れる。
【００３１】
蓋材１００は、他の部材や地面等の所定の部位を被覆する機能を有するもの、または、穴部、孔部の開口部の少なくとも一部を覆う機能を有するものであればよい。
【００３２】
蓋材１００としては、例えば、マンホール蓋、工事現場（例えば、マンション等の建物の建設現場等）や工事現場に通じる道路等に敷いて用いられる養生用敷材（養生用敷板）等が挙げられる。
【００３３】
マンホール蓋は、通常、長期間にわたって連続的に屋外等の過酷な環境に曝されるものであり、また、重量の大きい車両等による繰り返しの荷重に対する耐久性が求められるが、本発明に係る蓋材１００がマンホール蓋である場合、このような要求を十分に満足することができる。すなわち、蓋材１００がマンホール蓋である場合、本発明による効果がより顕著に発揮される。
【００３４】
また、養生用敷板は、例えば、工事現場等の、コンクリート片、小石、砂利等が多く、養生用敷板に割れ等を生じやすい環境で用いられることが多く、割れ等を生じにくいものであることが求められるとともに、ダンプトラック、ミキサー車等の重量が特に大きい車両、油圧ショベル、ブルドーザー等の重機等が通過するものであり、特に高い耐荷重性能が求められるものである。さらに、養生用敷板は、水はけの悪い環境下で用いられることも多く、特に優れた耐水性も要求される。また、工事現場等で用いられる養生用敷板には、工事の終了後等に容易に搬出することができるように、軽量であることが強く求められる部材である。本発明に係る蓋材１００が養生用敷板である場合、これらの要求を十分に満足することができる。すなわち、蓋材１００が養生用敷板である場合、本発明による効果がより顕著に発揮される。
【００３５】
＜コア層＞
コア層１１は、フェノール樹脂と繊維体とを含む材料で構成されたものである。
【００３６】
このような材料で構成されたコア層１１は、高硬度で、主に、蓋材１００全体としての強度を優れたものとしたり、蓋材１００の不本意な変形を防止、抑制したりするのに寄与する部位である。また、蓋材１００全体としての、耐熱性、難燃性、耐寒性、電気絶縁性、耐食性等も優れたものとすることができ、蓋材１００全体としての信頼性、安全性等を優れたものとすることができる。
【００３７】
このような材料で構成されたコア層１１の代わりに他の材料で構成された層を設けた場合には、上記のような優れた効果は得られない。
【００３８】
例えば、コア層１１の代わりに、繊維体を含まない層を設けた場合には、蓋材全体としての靭性が低いものとなり、蓋材は、割れ等を生じ易く、耐久性に劣ったものとなる。
【００３９】
また、フェノール樹脂の代わりに他の樹脂を用いた場合には、例えば、蓋材は、硬度、形状の安定性が低下し、不本意な変形（過剰な湾曲等）を生じ易いものとなったり、割れ等を生じ易いものとなったりする。また、フェノール樹脂以外の樹脂材料の選択により、十分な硬度を確保することができた場合であっても、例えば、靭性が低下し、割れ等を生じ易い等の問題を生じる。
【００４０】
また、蓋材が、コア層を有さず、後述するようなポリエチレン層のみで構成されたものである場合、蓋材の硬度、形状の安定性が著しく低下し、蓋材の耐荷重が極めて低いものとなる。
【００４１】
コア層１１中に含まれる繊維体を構成する繊維としては、例えば、パルプ、リンター、合成繊維、ガラス繊維、炭素繊維等が挙げられる。
【００４２】
中でも、コア層１１がガラスを含むものを繊維体として含むものであると、蓋材１００の剛性、機械的強度、耐久性をより優れたものとすることができる。また、蓋材１００の耐熱性、難燃性をより優れたものとすることができる。また、蓋材１００の製造時において、繊維体を構成する繊維の隙間へのフェノール樹脂の含浸性（浸透性）をより優れたものとすることができ、蓋材１００の生産性をより優れたものとすることができるとともに、コア層１１中に不本意に気泡（繊維体を構成する繊維の隙間であってフェノール性樹脂等が充填されていない部位）が不本意に生じることをより確実に防止することができ、蓋材１００の機械的強度、耐久性等をより確実に優れたものとすることができ、蓋材１００の信頼性をより優れたものとすることができる。
【００４３】
ガラスを含む繊維体としては、例えば、ガラスクロス（織物）やガラス不織布等が挙げられる。
【００４４】
繊維体を構成するガラスとしては、例えば、Ｅガラス、Ｃガラス、Ａガラス、Ｓガラス、Ｄガラス、ＮＥガラス、Ｔガラス、Ｈガラス等が挙げられる。
【００４５】
また、コア層１１が繊維体として紙を含むものであると、蓋材１００の生産コストを抑制しつつ、蓋材１００の機械的強度等の向上を図ることができる。また、蓋材１００の製造時において、繊維体を構成する繊維の隙間へのフェノール樹脂の含浸性（浸透性）をより優れたものとすることができ、蓋材１００の生産性をより優れたものとすることができるとともに、コア層１１中に不本意に気泡（繊維体を構成する繊維の隙間であってフェノール性樹脂等が充填されていない部位）が不本意に生じることをより確実に防止することができ、蓋材１００の機械的強度、耐久性等をより確実に優れたものとすることができ、蓋材１００の信頼性をより優れたものとすることができる。
【００４６】
コア層１１中に占める繊維体の含有率は、３０質量％以上９５質量％以下であるのが好ましく、６０質量％以上８５質量％以下であるのがより好ましい。
【００４７】
これにより、コア層１１中に占める繊維体およびフェノール樹脂の含有率を適切なものとすることができ、繊維体およびフェノール樹脂の特長を優れたバランスで発揮させることができる。その結果、コア層１１の硬度、靭性、形状の安定性等を特に優れたバランスで良好なものとすることができ、蓋材１００の耐荷重、耐久性等をより優れたものとすることができる。
【００４８】
コア層１１中に含まれるフェノール樹脂としては、例えば、ノボラック型フェノール樹脂、レゾール型フェノール樹脂等が挙げられる。また、これらを混合することができる。
【００４９】
中でも、コア層１１中に含まれるフェノール樹脂としては、レゾール型フェノール樹脂が好ましい。
【００５０】
これにより、蓋材１００の硬度、靭性、形状の安定性をより好適なものとすることができ、荷重が加わった際の不本意な変形（過剰な湾曲等）や割れ等の発生をより効果的に防止することができる。また、蓋材１００全体としての、耐熱性、難燃性、耐寒性、電気絶縁性、耐食性等も特に優れたものとすることができ、蓋材１００全体としての信頼性、安全性等をより優れたものとすることができる。
【００５１】
コア層１１中に占めるフェノール樹脂の含有率は、３質量％以上４０質量％以下であるのが好ましく、５質量％以上１０質量％以下であるのがより好ましい。
【００５２】
これにより、コア層１１中に占めるフェノール樹脂および繊維体の含有率を適切なものとすることができ、フェノール樹脂および繊維体の特長を優れたバランスで発揮させることができる。その結果、コア層１１の硬度、靭性、形状の安定性等を特に優れたバランスで良好なものとすることができ、蓋材１００の耐荷重、耐久性等をより優れたものとすることができる。
【００５３】
コア層１１は、前述した繊維体、フェノール樹脂以外の成分（その他の成分）を含むものであってもよい。
【００５４】
このような成分としては、例えば、着色剤、防黴剤、防腐剤、フィラー、酸化防止剤、紫外線吸収剤、スリップ剤（レベリング剤）、フェノール樹脂以外の樹脂成分等が挙げられる。
【００５５】
コア層１１は、繊維体、フェノール樹脂以外の成分（その他の成分）を含む場合、コア層１１中に占めるその他の成分の含有率（複数種の成分を含む場合は、これらの含有率の総和）は、１０質量％以下であるのが好ましく、５質量％以下であるのがより好ましい。
【００５６】
コア層１１の厚さは、特に限定されないが、４ｍｍ以上３０ｍｍ以下であるのが好ましく、６ｍｍ以上２０ｍｍ以下であるのがより好ましく、８ｍｍ以上１５ｍｍ以下であるのがさらに好ましい。
【００５７】
これにより、蓋材１００が必要以上に厚型化、重量化するのを防止しつつ、蓋材１００全体としての強度、耐久性等をより優れたものとしたり、蓋材１００の不本意な変形をより効果的に防止、抑制したりすることができる。
【００５８】
特に、蓋材１００がマンホール蓋である場合、コア層１１の厚さは、６ｍｍ以上３０ｍｍ以下であるのが好ましく、８ｍｍ以上２５ｍｍ以下であるのがより好ましく、１０ｍｍ以上２０ｍｍ以下であるのがさらに好ましい。
【００５９】
また、蓋材１００が養生用敷板である場合、コア層１１の厚さは、４ｍｍ以上２５ｍｍ以下であるのが好ましく、６ｍｍ以上２０ｍｍ以下であるのがより好ましく、８ｍｍ以上１５ｍｍ以下であるのがさらに好ましい。
【００６０】
コア層１１は、繊維体を構成する繊維の隙間にフェノール樹脂が含浸した含浸体を複数重ね合わせられた積層体であるのが好ましい。
【００６１】
これにより、コア層１１中において、繊維体を構成する繊維の隙間にフェノール樹脂が不本意に含浸していない部位が生じることをより効果的に防止することができ、蓋材１００の耐荷重、耐久性をより確実に優れたものとすることができ、蓋材１００の信頼性を高いものとすることができる。
【００６２】
前記含浸体の積層数は、特に限定されないが、３以上１５以下であるのが好ましく、５以上１０以下であるのがより好ましい。
【００６３】
コア層１１は、表面（ポリエチレン層１２と接触する部位）に凹凸が設けられたものであるのが好ましい。
【００６４】
これにより、コア層１１とポリエチレン層１２との密着性をより優れたものとすることができ、蓋材１００の耐久性をより優れたものとすることができる。
【００６５】
コア層１１の表面（ポリエチレン層１２と接触する部位）における最大高低差（凹凸の最大高低差）は、１０μｍ以上２００μｍ以下であるのが好ましく、５０μｍ以上１５０μｍ以下であるのがより好ましい。
【００６６】
これにより、コア層１１とポリエチレン層１２との密着性をさらに優れたものとすることができ、蓋材１００の耐久性をさらに優れたものとすることができる。
【００６７】
また、コア層１１の表面（ポリエチレン層１２と接触する部位）の表面粗さＲａは、５μｍ以上１００μｍ以下であるのが好ましく、１０μｍ以上５０μｍ以下であるのがより好ましい。
【００６８】
これにより、コア層１１とポリエチレン層１２との密着性をさらに優れたものとすることができ、蓋材１００の耐久性をさらに優れたものとすることができる。
【００６９】
＜ポリエチレン層＞
ポリエチレン層１２は、ポリエチレンを含む材料で構成されたものであり、コア層１１の表面を覆うようにして設けられたものである。
【００７０】
ポリエチレンは、一般に、耐水性に優れているため、このようなポリエチレン層１２を有することにより、コア層１１を好適に保護することができ、蓋材１００全体としての耐水性等を優れたものとしつつ、前述したようなコア層１１の機能を長期間にわたって安定的に発揮させることができ、蓋材１００を、耐荷重が大きく、耐久性に優れたものとすることができる。
【００７１】
これに対し、例えば、ポリエチレン層を有さず、コア層が露出している場合、蓋材の耐水性が低いものとなり、十分な耐久性が得られない。
【００７２】
また、ポリエチレン層の代わりにポリエチレン以外の材料で構成された被覆層を設けた場合、例えば、ポリエチレン層の代わりにフェノール樹脂層を用いた場合、硬いが一度割れると脆く、蓋材の全体が破壊されてしまう。さらに、ポリエチレン層以外の熱可塑性樹脂を用いた場合、価格が上昇し、また、蓋材の全体の重量が上昇する。
【００７３】
ポリエチレン層１２は、ポリエチレンを含む材料で構成されたものであればよいが、発泡体で構成されたものであるのが好ましい。
【００７４】
これにより、蓋材１００全体としての軽量化を図ることができる。また、蓋材１００に適度な可撓性、クッション性を付与することができ、割れ等の発生をより効果的に防止することができ、結果として、蓋材１００の耐久性をより優れたものとすることができる。
【００７５】
ポリエチレン層１２中に含まれるポリエチレンの重量平均分子量（Ｍｗ）は、１００００以上３０００００以下であるのが好ましく、１０００００以上２５００００以下であるのがより好ましい。
【００７６】
これにより、蓋材１００の耐水性、硬度、靭性、形状の安定性をより好適なものとすることができる。
【００７７】
ポリエチレン層の密度は、３０ｋｇ／ｍ２以上１２０ｋｇ／ｍ２以下であるのが好ましく、６５ｋｇ／ｍ２以上１１０ｋｇ／ｍ２以下であるのがより好ましい。
【００７８】
これにより、蓋材１００全体としての軽量化をより好適に図ることができるとともに、蓋材１００の耐久性をさらに優れたものとすることができる。
【００７９】
また、ポリエチレン層１２の比重は、０．５以上０．７以下であるのが好ましく、０．５３以上０．６７以下であるのがより好ましい。
【００８０】
これにより、蓋材１００の耐水性、硬度、靭性、形状の安定性をより好適なものとすることができる。
【００８１】
ポリエチレン層１２は、ポリエチレンを含むものであればよく、ポリエチレン以外の成分（その他の成分）を含むものであってもよい。
【００８２】
このような成分としては、例えば、着色剤、防黴剤、防腐剤、フィラー、酸化防止剤、紫外線吸収剤、スリップ剤（レベリング剤）、ポリエチレン以外の樹脂成分等が挙げられる。
【００８３】
ポリエチレン層１２中におけるポリエチレンの含有率（空孔を除く部分（実体部）での含有率）は、９０質量％以上であるのが好ましく、９５質量％以上であるのがより好ましい。
これにより、前述したような効果がより顕著に発揮される。
【００８４】
ポリエチレン層１２の厚さは、１．０ｍｍ以上７．０ｍｍ以下であるのが好ましく、１．５ｍｍ以上５．０ｍｍ以下であるのがより好ましい。
【００８５】
これにより、蓋材１００が必要以上に厚型化、重量化するのを防止しつつ、コア層１１をより好適に保護することができ、蓋材１００全体としての耐水性、耐久性等をより優れたものとすることができる。
【００８６】
特に、蓋材１００がマンホール蓋である場合、ポリエチレン層１２の厚さは、１．５ｍｍ以上７．０ｍｍ以下であるのが好ましく、２．０ｍｍ以上６．０ｍｍ以下であるのがより好ましい。
【００８７】
また、蓋材１００が養生用敷板である場合、ポリエチレン層１２の厚さは、１．０ｍｍ以上６．０ｍｍ以下であるのが好ましく、１．５ｍｍ以上４．５ｍｍ以下であるのがより好ましい。
【００８８】
コア層１１の厚さをＴ１［μｍ］、ポリエチレン層１２の厚さをＴ２［μｍ］としたとき、０．１≦Ｔ２／Ｔ１≦１．０の関係を満足するのが好ましく、０．２≦Ｔ２／Ｔ１≦０．４の関係を満足するのがより好ましい。
【００８９】
これにより、蓋材１００が必要以上に厚型化、重量化するのをより効果的に防止しつつ、蓋材１００の耐水性、耐荷重性、耐久性をより優れたものとすることができる。
【００９０】
蓋材１００は、コア層１１、ポリエチレン層１２を備えるものであればよく、さらにそれ以外の構成を有するものであってもよい。
【００９１】
例えば、蓋材１００は、コア層１１とポリエチレン層１２との間に、少なくとも１層の中間層を備えていてもよい。これにより、当該中間層の種類に応じた機能を発揮させることができる。
【００９２】
より具体的には、蓋材１００は、中間層としてコア層１１とポリエチレン層１２との接合強度を高めるための接着層を有していてもよい。これにより、蓋材１００の耐久性等をより優れたものとすることができる。
【００９３】
接着層の構成材料としては、各種接着剤を用いることができ、より具体的にはアクリル系接着剤、ウレタン系接着剤、シリコーン系接着剤、ホットメルト接着剤（例えば、ポリエステル系、変性オレフィン系等）、ポリイミド、ポリイミドアミド、ポリイミドアミドエーテル、ポリエステルイミド、ポリイミドエーテル等の熱可塑性ポリイミド接着剤等を用いることができる。
【００９４】
接着層の厚さは、特に限定されないが、１０μｍ以上５０μｍ以下であるのが好ましく、１５μｍ以上４０μｍ以下であるのがより好ましい。
【００９５】
また、蓋材１００は、中間層としてコア層１１およびポリエチレン層１２よりも柔軟なクッション層を備えていてもよい。これにより、蓋材１００に荷重が加わった際に、蓋材１００が適度に変形し、応力を緩和することができ、蓋材１００の割れ等をより効果的に防止することができる。また、例えば、蓋材１００が変形することにより、車両のタイヤ等との接触面積が増大するため、蓋材１００上を車両等が移動する際に、グリップ力を大きいものとすることができ、例えば、タイヤ等がスリップすること等を効果的に防止することができる。
【００９６】
クッション層の構成材料としては、例えば、ウレタン系樹脂、各種ゴム材料等を用いることができる。
【００９７】
クッション層の厚さは、特に限定されないが、１ｍｍ以上３ｍｍ以下であるのが好ましく、１．５ｍｍ以上２．５ｍｍ以下であるのがより好ましい。
【００９８】
蓋材１００の厚さは、８ｍｍ以上４０ｍｍ以下であるのが好ましく、１４ｍｍ以上２５ｍｍ以下であるのがより好ましい。
【００９９】
これにより、蓋材１００の重量が大きくなりすぎることをより効果的に防止することができ、蓋材１００の取扱いのしやすさをより優れたものとしつつ、蓋材１００の耐荷重、耐久性をより優れたものとすることができる。
【０１００】
特に、蓋材１００がマンホール蓋である場合、蓋材１００の厚さは、１０ｍｍ以上４０ｍｍ以下であるのが好ましく、１６ｍｍ以上２５ｍｍ以下であるのがより好ましい。
【０１０１】
また、蓋材１００が養生用敷板である場合、蓋材１００の厚さは、８ｍｍ以上３５ｍｍ以下であるのが好ましく、１４ｍｍ以上２０ｍｍ以下であるのがより好ましい。
【０１０２】
蓋材１００の表面の表面粗さＲａは、５００μｍ以上２５００μｍ以下であるのが好ましく、７５０μｍ以上１０００μｍ以下であるのがより好ましい。
【０１０３】
これにより、例えば、蓋材１００上を重量の大きい車両や重機等が移動する際のグリップ力を特に優れたものとすることができ、スリップ等をより効果的に防止することができる。また、蓋材１００が、蓋材１００の設置部位（地面等）から不本意に移動してしまうことをより効果的に防止することができる。
【０１０４】
蓋材１００の表面における最大高低差（凹凸の最大高低差）は、１ｍｍ以上５ｍｍ以下であるのが好ましく、１．５ｍｍ以上２ｍｍ以下であるのがより好ましい。
【０１０５】
これにより、例えば、蓋材１００上を重量の大きい車両や重機等が移動する際のグリップ力を特に優れたものとすることができ、スリップ等をより効果的に防止することができる。また、蓋材１００が、蓋材１００の設置部位（地面等）から不本意に移動してしまうことをより効果的に防止することができる。
【０１０６】
＜＜蓋材の製造方法＞＞
次に、蓋材の製造方法について説明する。
図２は、本発明の蓋材の製造方法の好適な実施形態を模式的に示す断面図である。
【０１０７】
本実施形態の製造方法は、フェノール樹脂および繊維体を含むコア材１１’を用意するコア材用意工程（図２（１ａ））と、コア材１１’に、ポリエチレンを含む材料で構成されたポリエチレン層１２を接合する接合工程（図２（１ｂ））とを有している。
【０１０８】
このような方法により、耐荷重が大きく、耐水性、耐久性に優れる蓋材１００を効率よく製造することができる。
【０１０９】
＜コア材用意工程＞
まず、フェノール樹脂と繊維体とを含むコア材１１’を用意する（図２（１ａ）参照）。コア材１１’は、コア層１１となる部材である。
【０１１０】
コア材１１’は、未硬化のフェノール樹脂を繊維体に含浸させてその後硬化処理を施すことにより製造されたものであるのが好ましい。
【０１１１】
これにより、蓋材１００の耐荷重、耐久性をより確実に優れたものとすることができ、蓋材１００の信頼性を高いものとすることができる。
【０１１２】
特に、コア材１１’は、フェノール樹脂を繊維体に含浸させてなる含浸体を複数重ね合わせて成る積層体であるのが好ましい。
【０１１３】
これにより、コア材１１’（コア層１１）中において、繊維体を構成する繊維の隙間にフェノール樹脂が不本意に含浸していない部位が生じることをより効果的に防止することができ、蓋材１００の耐荷重、耐久性をより確実に優れたものとすることができ、蓋材１００の信頼性を高いものとすることができる。また、含浸体の積層数を調整することにより、コア材１１’（コア層１１）の厚さ、可撓性等を容易に調整することができ、様々な仕様の蓋材１００を容易に作り分けることができる。また、入手が容易な繊維体は、一般に、その厚さが、コア材１１’の厚さよりも小さいものであり、コア材１１’の厚さと同等な厚さの繊維体は、入手が困難であるが、フェノール樹脂を繊維体に含浸させてなる含浸体を複数重ね合わせることにより、入手が容易な繊維体を好適に用いることができる。その結果、蓋材１００の生産コストを抑制することができるとともに、蓋材１００のより安定的な供給も可能となる。
【０１１４】
前記含浸体の積層数は、特に限定されないが、３以上１５以下であるのが好ましく、５以上１０以下であるのがより好ましい。
【０１１５】
コア材１１’は、表面（ポリエチレン層１２と接触する部位）に凹凸が設けられたものであるのが好ましい。
【０１１６】
これにより、コア材１１’（コア層１１）とポリエチレン層１２との密着性をより優れたものとすることができ、蓋材１００の耐久性をより優れたものとすることができる。
【０１１７】
コア材１１’の表面における最大高低差（凹凸の最大高低差）は、１０μｍ以上２００μｍ以下であるのが好ましく、２０μｍ以上５０μｍ以下であるのがより好ましい。
【０１１８】
これにより、コア材１１’（コア層１１）とポリエチレン層１２との密着性をさらに優れたものとすることができ、蓋材１００の耐久性をさらに優れたものとすることができる。
【０１１９】
また、コア材１１’の表面の表面粗さＲａは、５μｍ以上１００μｍ以下であるのが好ましく、１０μｍ以上２５μｍ以下であるのがより好ましい。
【０１２０】
これにより、コア材１１’（コア層１１）とポリエチレン層１２との密着性をさらに優れたものとすることができ、蓋材１００の耐久性をさらに優れたものとすることができる。
【０１２１】
＜接合工程＞
接合工程では、コア材１１’にポリエチレン層１２を接合する。これにより、コア層１１と、コア層１１の表面を覆うようにして設けられたポリエチレン層１２とを備える蓋材１００が得られる（図２（１ｂ）参照）。
【０１２２】
ポリエチレン層１２は、コア材１１’に対向する側の表面に凹凸が設けられたものであるのが好ましい。
【０１２３】
これにより、ポリエチレン層１２とコア材１１’（コア層１１）との密着性をより優れたものとすることができ、蓋材１００の耐久性をより優れたものとすることができる。
【０１２４】
ポリエチレン層１２のコア材１１’に対向する側の表面における最大高低差（凹凸の最大高低差）は、１０μｍ以上２００μｍ以下であるのが好ましく、５０μｍ以上１５０μｍ以下であるのがより好ましい。
【０１２５】
これにより、ポリエチレン層１２とコア材１１’（コア層１１）との密着性をさらに優れたものとすることができ、蓋材１００の耐久性をさらに優れたものとすることができる。
【０１２６】
また、ポリエチレン層１２のコア材１１’に対向する側の表面の表面粗さＲａは、５μｍ以上３０μｍ以下であるのが好ましく、１０μｍ以上２５μｍ以下であるのがより好ましい。
【０１２７】
これにより、ポリエチレン層１２とコア材１１’（コア層１１）との密着性をさらに優れたものとすることができ、蓋材１００の耐久性をさらに優れたものとすることができる。
【０１２８】
コア材１１’とポリエチレン層１２との接合は、通常、コア材１１’とポリエチレン層１２とを接触させた状態で加熱することにより行う。
【０１２９】
コア材１１’とポリエチレン層１２との接合時における加熱温度は、１３０℃以上１５０℃以下であるのが好ましい。
【０１３０】
また、コア材１１’とポリエチレン層１２との接合時における加熱時間は、１０分間以上６０分間以下であるのが好ましい。
【０１３１】
また、コア材１１’とポリエチレン層１２との接合時における押圧力は、２ＭＰａ以上８ＭＰａ以下であるのが好ましい。
【０１３２】
以上、本発明の好適な実施形態について説明したが、本発明は、前述したものに限定されるものではなく、本発明の目的を達成できる範囲での変形、改良等は本発明に含まれるものである。
【０１３３】
例えば、本発明の蓋材は、前述した以外の構成を備えるものであってもよい。より具体的には、例えば、ポリエチレン層の外表面側に、表面層を備えるものであってもよい。
【０１３４】
また、前述した実施形態では、蓋材が、平板状のものである場合について代表的に説明したが、蓋材は、例えば、湾曲板状のものであってもよい。また、蓋材を構成するコア層、ポリエチレン層についても、同様に、形状は限定されるものではない。また、図３に示すように、本発明の蓋材は、突起部（例えば、リブ１３等）の構造を有するものであってもよい。また、本発明の蓋材は、切欠き部、凹部、孔部等を有していてもよい。また、本発明の蓋材は、表面に模様（例えば、凹凸による模様）等が設けられていてもよい。
【０１３５】
また、前述した実施形態では、コア層の両側の面（主面）全体に、ポリエチレン層が設けられたものである場合について代表的に説明したが、コア層の主面の一部がポリエチレン層で覆われていない構成であってもよい。また、コア層の側面に、ポリエチレン層が設けられていてもよい。
【０１３６】
また、本発明の蓋材の製造方法は、前述した工程に加え、必要に応じて、他の工程（前処理工程、中間処理工程、後処理工程）を行ってもよい。
【０１３７】
また、本発明の蓋材は、前述したような方法で製造されたものに限定されない。例えば、前述した実施形態では、コア材にシート状のポリエチレン層を接合する場合について代表的に説明したが、ポリエチレン層は、液状の組成物を付与する方法により形成してもよい。液状の組成物の付与には、例えば、スプレー装置、シャワー装置、キスコーター、コンマコーター等の公知の装置を用いることができる。
【実施例】
【０１３８】
以下、本発明を実施例および比較例に基づいて詳細に説明するが、本発明はこれに限定されるものではない。
【０１３９】
＜蓋材としての養生用敷板の製造および評価＞
［Ａ１］蓋材としての養生用敷板の製造
（実施例Ａ１）
まず、レゾール型フェノール樹脂（液状レゾールレジンＰＲ−５０３８５、住友ベークライト社製）からなる液状組成物（ワニス）を用意した。
【０１４０】
次に、前記液状組成物を、繊維体としてのガラスクロスに塗布し、当該繊維体の繊維の隙間に液状組成物を含浸させた。
【０１４１】
その後、１２０℃×３０分間の加熱処理により、液状組成物が付与された繊維体を乾燥し、所定の大きさ（９５０ｍｍ×２４４０ｍｍ）となるように切断した。
【０１４２】
このようにして所定の大きさに切断されたシートを、３枚重ね合わせた状態で、加熱温度：１４５℃、加熱時間：６０秒、圧力：１０ｋｇ／ｃｍ２という条件で加熱加圧成形し、複数の繊維体（ガラスクロス）を含む積層体（コア材）を得た。得られた積層体（コア材）の表面における最大高低差（凹凸の最大高低差）は、２５μｍであった。また、得られた積層体（コア材）の表面の表面粗さＲａは、１２μｍであった。
【０１４３】
次に、上記のようにして得られたコア材の両側の面に、アクリル系接着剤（東亜合成社製、Ｔ−５０）を塗布し、さらにその表面に、表面における最大高低差（凹凸の最大高低差）が１５０μｍ、表面の表面粗さＲａが６３μｍであるポリエチレン製のシート（ポリエチレン層）を配置した状態で、加熱温度：５５℃、加熱時間：４５秒、圧力：５ｋｇ／ｃｍ２という条件で加熱圧着し（接合工程）、フェノール樹脂および繊維体を含むコア層と、コア層の両面を覆うようにして設けられたポリエチレン層とを備える積層体を得、その後、当該積層体の外周部を裁断し、９１０ｍｍ×２４００ｍｍ×１８ｍｍの蓋材（養生用敷板）を得た（図１参照）。
【０１４４】
（実施例Ａ２〜Ａ５）
コア層、ポリエチレン層の条件等を表１に示すように変更した以外は、前記実施例Ａ１と同様にして蓋材（養生用敷板）を製造した。
【０１４５】
（実施例Ａ６〜Ａ１１）
接合工程において、ポリエチレン層の厚みを調整するとともに、接着剤を用いることなく、コア材とポリエチレン層とを密着させ、加熱温度：７５℃、加熱時間：６０秒、圧力：１０ｋｇ／ｃｍ２いう条件で加熱圧着した以外は、前記実施例と同様にして蓋材（養生用敷板）を製造した。
【０１４６】
（比較例Ａ１）
コア材を製造する際のシート材の積層枚数を変更するとともに、コア材の表面に接着剤を付与する工程、ポリエチレン層を接合する工程を省略した以外は、前記実施例と同様にして蓋材（養生用敷板）を製造した。
【０１４７】
（比較例Ａ２）
厚さが１８ｍｍのポリエチレン性の板材を用意し、当該板材の外周部を裁断し、９１０ｍｍ×２４００ｍｍ×１８ｍｍの蓋材（養生用敷板）を得た。すなわち、本比較例の蓋材（養生用敷板）は、ポリエチレン層のみを有し、コア層を有していないものである。
【０１４８】
（比較例Ａ３）
コア材として、厚さ６ｍｍのフェノール樹脂製の板材を用いた以外は、前記実施例と同様にして蓋材（養生用敷板）を製造した。すなわち、本比較例の蓋材（養生用敷板）は、コア層が繊維体を含まない材料で構成されたものである。
【０１４９】
前記各実施例および比較例の蓋材（養生用敷板）の条件を表１、表２にまとめて示した。なお、表１、表２中、フェノール樹脂を「ＰＦ」、ポリエチレンを「ＰＥ」で示した。また、前記各実施例で用いたコア材は、いずれも、表面における最大高低差（凹凸の最大高低差）が、１０μｍ以上２００μｍ以下の範囲内の値であり、かつ、表面の表面粗さＲａが、５μｍ以上１００μｍ以下の範囲内の値であった。また、前記各実施例で原料として用いたポリエチレン層（シート材）は、いずれも、表面における最大高低差（凹凸の最大高低差）が、１０μｍ以上２００μｍ以下の範囲内の値であり、かつ、表面の表面粗さＲａが、５μｍ以上３０μｍ以下の範囲内の値であった。また、前記各実施例の蓋材（養生用敷板）を構成するポリエチレン層は、いずれも、密度が６５ｋｇ／ｍ２以上１１０ｋｇ／ｍ２以下の範囲内の値であり、かつ、比重が０．５３以上０．６７以下の範囲内の値であった。また、前記各実施例の蓋材（養生用敷板）を構成するポリエチレン層に含まれるポリエチレンの重量平均分子量（Ｍｗ）は、いずれも、１０００００以上２５００００以下の範囲内の値であった。
【０１５０】
【表１】
2017150245.tif 000003
【０１５１】
【表２】
2017150245.tif 000004
【０１５２】
［Ａ２］評価
前記のようにして製造された各実施例および比較例の蓋材について、以下の評価を行った。
【０１５３】
［Ａ２．１］変形量
箱型圧縮試験機に、１０００ｍｍ×７５０ｍｍ×１５０ｍｍの板状の発泡スチロール（ＥＰＳ）を設置し、当該発泡スチロールの上に蓋材（養生用敷板）を載置した。
【０１５４】
その後、押圧面が２１５ｍｍ×２００ｍｍの長方形の平面である試験用治具を用いて蓋材（養生用敷板）の中央部の表面に荷重を加え、凹み量が１０ｍｍとなった時点（試験用治具が蓋材（養生用敷板）の表面に接触してから１０ｍｍ分下方に移動した時点）での荷重を求め、以下の基準に従い評価した。
【０１５５】
Ａ：凹み量が１０ｍｍとなった時点での荷重が５０００ｋｇｆ以上。
Ｂ：凹み量が１０ｍｍとなった時点での荷重が３５００ｋｇｆ以上５０００ｋｇｆ未満。
Ｃ：凹み量が１０ｍｍとなった時点での荷重が２０００ｋｇｆ以上３５００ｋｇｆ未満。
Ｄ：凹み量が１０ｍｍとなった時点での荷重が１５００ｋｇｆ以上２０００ｋｇｆ未満。
Ｅ：凹み量が１０ｍｍとなった時点での荷重が１５００ｋｇｆ未満。
【０１５６】
［Ａ２．２］破壊強度
箱型圧縮試験機に、１０００ｍｍ×７５０ｍｍ×１５０ｍｍの板状の発泡スチロール（ＥＰＳ）を設置し、当該発泡スチロールの上に蓋材（養生用敷板）を載置した。
【０１５７】
その後、押圧面が２１５ｍｍ×２００ｍｍの長方形の平面である試験用治具を用いて蓋材（養生用敷板）の中央部の表面に最大で試験機能力である１００００ｋｇｆまでの荷重を加え、蓋材（養生用敷板）が破壊した時点での荷重を求め、以下の基準に従い評価した。
【０１５８】
Ａ：１００００ｋｇｆの荷重を付加しても蓋材が破壊しなかった。
Ｂ：８０００ｋｇｆ以上１００００ｋｇｆ未満の荷重を付加した時点で蓋材が破壊した。
Ｃ：５５００ｋｇｆ以上８０００ｋｇｆ未満の荷重を付加した時点で蓋材が破壊した。
Ｄ：４０００ｋｇｆ以上５５００ｋｇｆ未満の荷重を付加した時点で蓋材が破壊した。
Ｅ：４０００ｋｇｆ未満の荷重を付加した時点で蓋材が破壊した。
【０１５９】
［Ａ２．３］耐水性
前記各実施例および比較例で製造した蓋材（養生用敷板）を、それぞれ、４０℃の水中に、４８時間浸漬した。
【０１６０】
その後、蓋材（養生用敷板）を水中から取出し、蓋材（養生用敷板）の表面の水分を十分に拭き取った。
【０１６１】
その後、これらの蓋材（養生用敷板）について、前記［Ａ２．２］で述べたのと同様の方法により、蓋材（養生用敷板）が破壊した時点での荷重を求め、以下の基準に従い評価した。
【０１６２】
Ａ：前記［Ａ２．２］で求められた荷重の値の９９％以上の荷重を付加しても蓋材（養生用敷板）が破壊しなかった。または、１００００ｋｇｆの荷重を付加しても蓋材（養生用敷板）が破壊しなかった。
Ｂ：前記［Ａ２．２］で求められた荷重の値の９５％以上９９％未満の荷重を付加した時点で蓋材（養生用敷板）が破壊した。
Ｃ：前記［Ａ２．２］で求められた荷重の値の９０％以上９５％未満の荷重を付加した時点で蓋材（養生用敷板）が破壊した。
Ｄ：前記［Ａ２．２］で求められた荷重の値の８０％以上９０％未満の荷重を付加した時点で蓋材（養生用敷板）が破壊した。
Ｅ：前記［Ａ２．２］で求められた荷重の値の８０％未満の荷重を付加した時点で蓋材（養生用敷板）が破壊した。
これらの結果を表３にまとめて示した。
【０１６３】
【表３】
2017150245.tif 000005
【０１６４】
表３から明らかなように、本発明では、耐荷重が大きく、耐水性にも優れており、優れた耐久性を有するものであった。これに対し、比較例では、満足な結果が得られなかった。
【０１６５】
＜蓋材としてのマンホール蓋の製造および評価＞
［Ｂ１］蓋材としてのマンホール蓋の製造
（実施例Ｂ１）
まず、レゾール型フェノール樹脂（液状レゾールレジンＰＲ−５０３８５、住友ベークライト社製）からなる液状組成物（ワニス）を用意した。
【０１６６】
次に、前記液状組成物を、繊維体としてのガラスクロスに塗布し、当該繊維体の繊維の隙間に液状組成物を含浸させた。
【０１６７】
その後、１２０℃×３０分間の加熱処理により、液状組成物が付与された繊維体を乾燥し、直径８００ｍｍの円盤状に切断した。
【０１６８】
このようにして所定の大きさの円盤状に切断されたシートを、３枚重ね合わせた状態で、加熱温度：１４５℃、加熱時間：６０秒、圧力：１０ｋｇ／ｃｍ２という条件で加熱加圧成形し、複数の繊維体（ガラスクロス）を含む積層体（コア材）を得た。得られた積層体（コア材）の表面における最大高低差（凹凸の最大高低差）は、２５μｍであった。また、得られた積層体（コア材）の表面の表面粗さＲａは、１２μｍであった。
【０１６９】
次に、上記のようにして得られたコア材の両側の面に、アクリル系接着剤（東亜合成社製、Ｔ−５０）を塗布し、さらにその表面に、表面における最大高低差（凹凸の最大高低差）が１５０μｍ、表面の表面粗さＲａが６３μｍであるポリエチレン製のシート（ポリエチレン層）を配置した状態で、加熱温度：５５℃、加熱時間：４５秒、圧力：５ｋｇ／ｃｍ２という条件で加熱圧着し（接合工程）、フェノール樹脂および繊維体を含むコア層と、コア層の両面を覆うようにして設けられたポリエチレン層とを備える積層体を得、その後、当該積層体の外周部を裁断し、直径８００ｍｍ×厚さ１８ｍｍの円盤状の蓋材（マンホール蓋）を得た（図３参照）。
【０１７０】
（実施例Ｂ２〜Ｂ５）
コア層、ポリエチレン層の条件等を表１に示すように変更した以外は、前記実施例Ｂ１と同様にして蓋材（マンホール蓋）を製造した。
【０１７１】
（実施例Ｂ６〜Ｂ１１）
接合工程において、ポリエチレン層の厚みを調整するとともに、接着剤を用いることなく、コア材とポリエチレン層とを密着させ、加熱温度：７５℃、加熱時間：６０秒、圧力：１０ｋｇ／ｃｍ２という条件で加熱圧着した以外は、前記実施例と同様にして蓋材（マンホール蓋）を製造した。
【０１７２】
（比較例Ｂ１）
コア材を製造する際のシート材の積層枚数を変更するとともに、コア材の表面に接着剤を付与する工程、ポリエチレン層を接合する工程を省略した以外は、前記実施例と同様にして蓋材（マンホール蓋）を製造した。
【０１７３】
（比較例Ｂ２）
厚さが１８ｍｍのポリエチレン性の板材を用意し、当該板材の外周部を裁断し、直径８００ｍｍの円盤状の蓋材（マンホール蓋）を得た。すなわち、本比較例の蓋材（マンホール蓋）は、ポリエチレン層のみを有し、コア層を有していないものである。
【０１７４】
（比較例Ｂ３）
コア材として、厚さ６ｍｍのフェノール樹脂製の板材を用いた以外は、前記実施例と同様にして蓋材（マンホール蓋）を製造した。すなわち、本比較例の蓋材（マンホール蓋）は、コア層が繊維体を含まない材料で構成されたものである。
【０１７５】
前記各実施例および比較例の蓋材（マンホール蓋）の条件を表４、表５にまとめて示した。なお、表４、表５中、フェノール樹脂を「ＰＦ」、ポリエチレンを「ＰＥ」で示した。また、前記各実施例で用いたコア材は、いずれも、表面における最大高低差（凹凸の最大高低差）が、１０μｍ以上２００μｍ以下の範囲内の値であり、かつ、表面の表面粗さＲａが、５μｍ以上１００μｍ以下の範囲内の値であった。また、前記各実施例で原料として用いたポリエチレン層（シート材）は、いずれも、表面における最大高低差（凹凸の最大高低差）が、１０μｍ以上２００μｍ以下の範囲内の値であり、かつ、表面の表面粗さＲａが、５μｍ以上３０μｍ以下の範囲内の値であった。また、前記各実施例の蓋材（マンホール蓋）を構成するポリエチレン層は、いずれも、密度が６５ｋｇ／ｍ２以上１１０ｋｇ／ｍ２以下の範囲内の値であり、かつ、比重が０．５３以上０．６７以下の範囲内の値であった。また、前記各実施例の蓋材（マンホール蓋）を構成するポリエチレン層に含まれるポリエチレンの重量平均分子量（Ｍｗ）は、いずれも、１０００００以上２５００００以下の範囲内の値であった。
【０１７６】
【表４】
2017150245.tif 000006
【０１７７】
【表５】
2017150245.tif 000007
【０１７８】
［Ｂ２］評価
前記のようにして製造された各実施例および比較例の蓋材について、以下の評価を行った。
【０１７９】
［Ｂ２．１］変形量
箱型圧縮試験機に、１０００ｍｍ×７５０ｍｍ×１５０ｍｍの板状の発泡スチロール（ＥＰＳ）を設置し、当該発泡スチロールの上に蓋材（マンホール蓋）を載置した。
【０１８０】
その後、押圧面が２１５ｍｍ×２００ｍｍの長方形の平面である試験用治具を用いて蓋材（マンホール蓋）の中央部の表面に荷重を加え、凹み量が１０ｍｍとなった時点（試験用治具が蓋材（マンホール蓋）の表面に接触してから１０ｍｍ分下方に移動した時点）での荷重を求め、以下の基準に従い評価した。
【０１８１】
Ａ：凹み量が１０ｍｍとなった時点での荷重が５０００ｋｇｆ以上。
Ｂ：凹み量が１０ｍｍとなった時点での荷重が３５００ｋｇｆ以上５０００ｋｇｆ未満。
Ｃ：凹み量が１０ｍｍとなった時点での荷重が２０００ｋｇｆ以上３５００ｋｇｆ未満。
Ｄ：凹み量が１０ｍｍとなった時点での荷重が１５００ｋｇｆ以上２０００ｋｇｆ未満。
Ｅ：凹み量が１０ｍｍとなった時点での荷重が１５００ｋｇｆ未満。
【０１８２】
［Ｂ２．２］破壊強度
箱型圧縮試験機に、１０００ｍｍ×７５０ｍｍ×１５０ｍｍの板状の発泡スチロール（ＥＰＳ）を設置し、当該発泡スチロールの上に蓋材（マンホール蓋）を載置した。
【０１８３】
その後、押圧面が２１５ｍｍ×２００ｍｍの長方形の平面である試験用治具を用いて蓋材（マンホール蓋）の中央部の表面に最大で試験機能力である１００００ｋｇｆまでの荷重を加え、蓋材（マンホール蓋）が破壊した時点での荷重を求め、以下の基準に従い評価した。
【０１８４】
Ａ：１００００ｋｇｆの荷重を付加しても蓋材が破壊しなかった。
Ｂ：８０００ｋｇｆ以上１００００ｋｇｆ未満の荷重を付加した時点で蓋材が破壊した。
Ｃ：５５００ｋｇｆ以上８０００ｋｇｆ未満の荷重を付加した時点で蓋材が破壊した。
Ｄ：４０００ｋｇｆ以上５５００ｋｇｆ未満の荷重を付加した時点で蓋材が破壊した。
Ｅ：４０００ｋｇｆ未満の荷重を付加した時点で蓋材が破壊した。
【０１８５】
［Ｂ２．３］耐水性
前記各実施例および比較例で製造した蓋材（マンホール蓋）を、それぞれ、４０℃の水中に、４８時間浸漬した。
【０１８６】
その後、蓋材（マンホール蓋）を水中から取出し、蓋材（マンホール蓋）の表面の水分を十分に拭き取った。
【０１８７】
その後、これらの蓋材（マンホール蓋）について、前記［Ｂ２．２］で述べたのと同様の方法により、蓋材（マンホール蓋）が破壊した時点での荷重を求め、以下の基準に従い評価した。
【０１８８】
Ａ：前記［Ｂ２．２］で求められた荷重の値の９９％以上の荷重を付加しても蓋材（マンホール蓋）が破壊しなかった。または、１００００ｋｇｆの荷重を付加しても蓋材（マンホール蓋）が破壊しなかった。
Ｂ：前記［Ｂ２．２］で求められた荷重の値の９５％以上９９％未満の荷重を付加した時点で蓋材（マンホール蓋）が破壊した。
Ｃ：前記［Ｂ２．２］で求められた荷重の値の９０％以上９５％未満の荷重を付加した時点で蓋材（マンホール蓋）が破壊した。
Ｄ：前記［Ｂ２．２］で求められた荷重の値の８０％以上９０％未満の荷重を付加した時点で蓋材（マンホール蓋）が破壊した。
Ｅ：前記［Ｂ２．２］で求められた荷重の値の８０％未満の荷重を付加した時点で蓋材（マンホール蓋）が破壊した。
これらの結果を表６にまとめて示した。
【０１８９】
【表６】
2017150245.tif 000008
【０１９０】
表６から明らかなように、本発明では、耐荷重が大きく、耐水性にも優れており、優れた耐久性を有するものであった。これに対し、比較例では、満足な結果が得られなかった。
【符号の説明】
【０１９１】
１００              ：蓋材
１１                ：コア層
１１’              ：コア材
１２                ：ポリエチレン層
１３                ：リブ
【図１】
2017150245.tif 000009
【図２】
2017150245.tif 000010
【図３】
2017150245.tif 000011